(57)【要約】【課題】カーボンニュートラルによる環境負荷低減可能な植物由来成分を含有してなり、防水性及び透湿性を優れた手袋インサートを提供する。【解決手段】甲部と掌部とがそれぞれ透湿防水膜と布帛との積層体からなり、前記布帛側の面の周縁部において接着剤によって張り合わされて、ほぼ指の形に沿う形状に形成された手袋インサートであって、前記透湿防水膜が植物由来成分を１０〜８０重量％含有するポリウレタン樹脂膜からなるものとする。【選択図】なし【特許請求の範囲】
【請求項１】
甲部と掌部とがそれぞれ透湿防水膜と布帛との積層体からなり、前記布帛側の面の周縁部において接着剤によって張り合わされて、ほぼ指の形に沿う形状に形成された手袋インサートであって、
前記透湿防水膜が植物由来成分を１０〜８０重量％含有するポリウレタン樹脂膜からなることを特徴とする手袋インサート。
【請求項２】
前記ポリウレタン樹脂を構成するポリオール成分としてヒマシ油ジオールを用いたことを特徴とする、請求項１に記載の手袋インサート。
【請求項３】
前記ヒマシ油ジオールがヒマシ油系ポリエーテルポリエステルジオールであって、平均水酸基数が１．８〜２．１個であり、水酸基価が４１〜８５ｍｇＫＯＨ／ｇであることを特徴とする、請求項２に記載の手袋インサート。
【請求項４】
前記植物由来成分を１０〜８０重量％含有するポリウレタン樹脂膜が湿式膜成形技法により形成された多孔膜であって、透湿防水膜を積層した布帛の耐水圧が１０ｋＰａ以上であり、透湿度がＪＩＳ  １０９９  Ａ−１法で２，０００ｇ／ｍ２・２４Ｈ以上であることを特徴とする、請求項１〜３のいずれか１項に記載の手袋インサート。
【請求項５】
前記植物由来成分を１０〜８０重量％含有するポリウレタン樹脂膜が乾式膜成形技法により形成された無孔膜であって、透湿防水膜を積層した布帛の耐水圧が１０ｋＰａ以上であり、透湿度がＪＩＳ  １０９９  Ｂ−１法で２，０００ｇ／ｍ２・２４Ｈ以上であることを特徴とする、請求項１〜３のいずれか１項に記載の手袋インサート。
【請求項６】
植物由来成分の含有量が２５〜６５重量％であることを特徴とする、請求項１〜５のいずれか１項に記載の手袋インサート。
【請求項７】
前記甲部と掌部とが接着剤によって張り合わされた接着部の巾が１〜５ｍｍであることを特徴とする、請求項１〜６のいずれか１項に記載の手袋インサート。
【請求項８】
前記甲部と掌部とを張り合わせた接着部分が１０ｋＰａ以上の耐水圧を有することを特徴とする、請求項１〜７のいずれか１項に記載の手袋インサート。
【請求項９】
前記布帛がタテ又はヨコのいずれかにおいて１００％以上の伸度を有することを特徴とする、請求項１〜８のいずれか１項に記載の手袋インサート。
【発明の詳細な説明】
【技術分野】
【０００１】
本発明は、植物由来成分からなる手袋インサートに関する。より詳細には、手袋のアウターシェル（表地）とインナー（裏地）との中間層として、又はインナーとして、特にスキー、登山、ライディング、ハンティング用途等に用いられ、昨今の地球温暖化対策における環境負荷の低減のために、カーボンニュートラルに寄与する植物由来成分を含有する手袋インサートに関する。
【背景技術】
【０００２】
植物由来成分よりなる布帛としては、例えばポリ乳酸樹脂を用いたものが知られている（例えば特許文献１）。
【０００３】
しかし、一般スポーツ用、特にスキー、登山、ライディング、ハンティング用途に用いられる手袋インサートやインナーにおいては、植物由来成分を取り入れて、環境負荷を低減しようとした試みはなされていなかった。
【０００４】
本発明者らは、上記に鑑みて植物由来成分を使用した手袋インサートの開発を試みたが、植物由来成分のみでは石油由来の原料を使用した場合と同等の耐水圧を付与することは困難であった。また、手袋の着用時の快適性をより向上させるために、手袋インサートに優れた透湿性を付与する要請もあった。
【特許文献１】特開２００５−３０７４０４号公報
【発明の開示】
【発明が解決しようとする課題】
【０００５】
本発明は、上記に鑑みてなされたものであり、アウターシェル（表地）とインナー（裏地）との中間層として、又はインナーとして用いられる手袋インサートであって、カーボンニュートラルによる環境負荷低減可能な植物由来成分を含有してなり、防水性及び透湿性を優れた手袋インサートを提供することも課題とする。
【課題を解決するための手段】
【０００６】
本発明者は、鋭意検討の結果、植物由来成分を１０〜８０％（重量％、以下同様）含有するポリウレタン樹脂膜を使用することにより、環境負荷低減のためのカーボンニュートラルを実現でき、特にポリウレタン樹脂のポリオール成分としてヒマシ油系ポリオールを主体として合成することにより、石油系のポリオールよりなるポリウレタン樹脂膜と同等の性能を有する防水層が得られることを見出し、本発明の完成に至った。
【０００７】
すなわち、本発明の手袋インサートは、甲部と掌部とがそれぞれ透湿防水膜と布帛との積層体からなり、前記布帛側の面の周縁部において接着剤によって張り合わされて、ほぼ指の形に沿う形状に形成された手袋インサートであって、前記透湿防水膜が植物由来成分を１０〜８０重量％含有するポリウレタン樹脂膜からなるものとする。
【０００８】
ポリウレタン樹脂を構成するポリオール成分としてはヒマシ油ジオールを好適に用いることができる。
【０００９】
上記ヒマシ油ジオールはヒマシ油系ポリエーテルポリエステルジオールであって、平均水酸基数が１．８〜２．１個であり、水酸基価が４１〜８５ｍｇＫＯＨ／ｇであることが好ましい。
【００１０】
上記植物由来成分を１０〜８０重量％含有するポリウレタン樹脂膜は、湿式膜成形技法により形成された多孔膜であって、透湿防水膜を積層した布帛の耐水圧が１０ｋＰａ以上であり、透湿度がＪＩＳ  １０９９  Ａ−１法で２，０００ｇ／ｍ２・２４Ｈ以上であるものとすることができる。
【００１１】
上記植物由来成分を１０〜８０重量％含有するポリウレタン樹脂膜は、あるいは乾式膜成形技法により形成された無孔膜であって、透湿防水膜を積層した布帛の耐水圧が１０ｋＰａ以上であり、透湿度がＪＩＳ  １０９９  Ｂ−１法で２，０００ｇ／ｍ２・２４Ｈ以上であるものとすることができる。
【００１２】
植物由来成分の含有量は２５〜６５重量％であることがより好ましい。
【００１３】
上記甲部と掌部とが接着剤によって張り合わされた接着部の巾は１〜５ｍｍであることが好ましい。
【００１４】
上記甲部と掌部とを張り合わせた接着部分は１０ｋＰａ以上の耐水圧を有することが好ましい。
【００１５】
上記布帛はタテ又はヨコのいずれかにおいて１００％以上の伸度を有することが好ましい。
【発明の効果】
【００１６】
本発明によれば、植物由来成分を所定量含有することにより、環境負荷低減のためのカーボンニュートラルを実現でき、かつ石油系のポリオールよりなるポリウレタン樹脂膜を用いた場合と同等の防水性及び透湿性を有する、快適性の高い手袋インサートを提供することが可能になる。
【発明を実施するための最良の形態】
【００１７】
以下、本発明の手袋インサートの詳細について説明する。
【００１８】
本発明において用いられるポリウレタン樹脂膜は、生分解可能なものとするために植物由来成分を主体として合成するものとし、植物由来成分は環境負荷低減の観点からはより多いほうが好ましいが、実用可能なポリウレタン樹脂とするために、下限１０％、上限８０％とする。環境負荷低減とポリウレタン樹脂の性能との兼ね合いを考慮すると、２５〜６５％が好ましい。
【００１９】
特に、ポリウレタン樹脂のポリオール成分としてヒマシ油ジオールを主として用い、かつポリウレタン樹脂を湿式製膜することにより多孔質の透湿性膜が得られ、これを防水層とすることにより、透湿性をも有する手袋インサートが得られる。
【００２０】
なお、ヒマシ油系ポリオールの原料であるヒマシ油１ｋｇ当りの炭酸ガス吸収量は、１６ｋｇ（日本熱帯農業学会第９４回講演会「ヒマにおける乾物生産およびその分配に及ぼす栽培密度の影響、並びにＣＯ２吸収量および太陽エネルギー利用効率」（平成１５年９月）の推算による）であり、カーボンニュートラルの点で有用性が高い。ちなみに、カーボンニュートラルの代表的なポリ乳酸の炭酸ガス吸収量は、１．８３ｋｇ（炭酸ガス排出量＝炭酸ガス吸収量として）、また、ケフナの炭酸ガス吸収量は１．５ｋｇであるので、ヒマシ油の吸収力は格段に大きい。
【００２１】
ヒマシ油は、主に次式で表されるリシノレイン酸のトリグリセライドである。
【化１】
2009161898.tif 000002
【００２２】
また、リシノレイン酸は次式で表される構造を有する化合物である。
【化２】
2009161898.tif 000003
【００２３】
本発明でいうヒマシ油ジオールとはヒマシ油に由来するジオールであり、中でもヒマシ油系ポリエーテルポリエステルジオールであって、平均水酸基数が１．８〜２．１個であり、水酸基価が４１〜８５ｍｇＫＯＨ／ｇであるものが好ましく、特に平均水酸基数が１．９５〜２．０５個のものを好適に用いることができる。水酸基数が２．１個を越えると３価のポリオールの分枝あるいは架橋構造の生成のために、樹脂膜を形成するためのコーティングに適したポリウレタン樹脂を得ることが困難となる。すなわち、本発明で用いるウレタン樹脂は、構造が線状であり、分枝あるいは架橋構造をあまり持たず、布帛にコーティング可能な溶液の粘性を持つことが好ましい。分枝構造が増加すると粘性が大きくなり、コーティングに適さなくなる。また、架橋構造になると極微量でも粘性変化が起こり、少量でも粘性変化が大きく、さらに架橋量が増加するとウレタン樹脂溶液を得ることができなくなる。
【００２４】
上記植物由来成分を含有するポリウレタン樹脂を得るための方法としては、例えば、ジメチルホルムアミド（ＤＭＦ）やジメチルスルホキシド（ＤＭＳＯ）等に代表される極性溶剤や、メチルエチルケトン（ＭＥＫ）、トルエン、キシレン等の溶剤に、ヒマシ油ジオール等の２価の植物由来ポリオールを溶解し、ここに２価のイソシアネート（ヘキサメチレンジイソシアネート、イソホロンジイソシアネート、ジフェニルメタンジイソシアネート（ＭＤＩ）、水添ＭＤＩなど）を添加し、充分に反応させ、末端にイソシアネートまたは、水酸基を有するプレポリマーを調製したのち、ジオール（石油由来のエチレングリコール、プロピレングリコール、ブチレングリコール等、植物由来の１，３−プロパンジオール、１，２−ヘキサンジオール等）、又は２価のイソシアネート（ヘキサメチレンジイソシアネート、イソホロンジイソシアネート、ジフェニルメタンジイソシアネート（ＭＤＩ）、水添ＭＤＩなど）を添加し、鎖長延長反応で重合度を上げる方法を用いることができる。
【００２５】
上記において、２価の植物由来ポリオールと２価のイソシアネートとを反応させてプレポリマーを形成する際には、必要に応じて、２価の植物由来ポリオールに加えて、それ以外のポリオール、例えばポリエステルポリオール、ポリエーテルポリオールを共重合することも可能である。より具体的には、２価の石油由来のポリオールである、ポリエチレンアジペート、ポリブチレンアジペート、ポリカプロラクトンジオール、ポリエチレングリコール、ポリプロピレングリコール、ポリテトラメチレングリコール等が共重合可能である。あるいはポリカーボネートポリオール、シリコーン系ポリオール、フッ素系ポリオール、ポリアミド系ポリオール等を共重合して用いることもできる。これら植物由来ポリオール以外のポリオールはポリオール全量中５０重量％（固形分比）以下の割合で混合可能であるが、植物由来比率を低減しないためにも、混合量は２５重量％（固形分比）以下であることが望ましい。
【００２６】
しかし、植物由来成分を含有するポリウレタン樹脂の重合方法については、これらの方法に特に限定されるものではない。
【００２７】
透湿性を有する防水層を得るには、例えば植物由来成分を含有するポリウレタン樹脂から湿式膜成形技法（以下、湿式法と記載する）により微多孔質膜を得る方法が用いられる。また、植物由来成分を含有するポリウレタン樹脂を重合する際に、ポリエチレングリコールよりなるポリオールを共重合することにより、乾式法により透湿性を有する無孔膜を得ることもできる。
【００２８】
より具体的には、植物由来成分を含有するポリウレタン樹脂を水に可溶な極性溶剤（ＤＭＦ、ＤＭＳＯ等）に溶解してなるポリウレタン樹脂溶液を離型布等にコーティングし、これを水中あるいは、極性溶媒を含有する水溶液中で湿式ゲル化させることにより透湿性と防水性とを併せ持つ微多孔質膜を形成することができる。
【００２９】
あるいは、植物由来成分を含有するポリウレタン樹脂の合成の際にオキシエチレン基含有高分子ジオールを共重合することにより透湿性のポリウレタン樹脂とし、これを溶解する溶剤で溶解してなるポリウレタン樹脂溶液を離型紙等にコーティングし、この溶剤を乾燥させて透湿性と防水性を併せ持つ無孔質膜を形成する方法等がある。
【００３０】
また、ポリウレタン樹脂に透湿性を付与するためには、２価のポリオールとして、オキシエチレン基含有高分子ジオール以外に、例えばポリエチレングリコール（以下ＰＥＧと略記）、ポリオキシエチレンオキシプロピレンブロックもしくはランダム共重合ジオール、ポリオキシエチレンオキシテトラメチレンブロックもしくはランダム共重合ジオール；エチレングリコール、プロピレングリコール、１，４−ブタンジオール、１，６−ヘキサメチレングリコール、ビス（ヒドロキシメチル）シクロヘキサン、４，４’−ビス（２−ヒドロキシエトキシ）−ジフェニルプロパンなどの低分子グリコールのエチレンオキシド付加物；分子量１０００以下のＰＥＧとジカルボン酸（例えばコハク酸、アジピン酸、セバシン酸、テレフタル酸、イソフタル酸など）とを反応させて得られる縮合ポリエーテルエステルジオール、又はこれらの２種以上の混合物を用いることもできる。
【００３１】
植物由来成分を含有するポリウレタン樹脂の重合については、これらの方法に特に限定されるものではない。
【００３２】
上記ポリウレタン樹脂には、必要に応じて、シリカ微粉末、撥水剤、顔料、マット剤、機能付与剤（消臭、抗菌等）等の添加剤を適宜添加することもできる。
【００３３】
本発明の植物由来成分を含有するポリウレタン膜の透湿防水膜を積層した布帛の製造方法としては、布帛に樹脂溶液を直接コーティングしてもよく、あるいは、離型布、離型紙にコーティング等で形成した透湿防水膜を布帛に接着剤を用いて積層することできるが、これらに限定されない。
【００３４】
コーティング方法としては、ナイフコーティング、ナイフオーバーロールコーティング、リバースロールコーティングなどの各種のコーティング方法が適宜使用できる。
【００３５】
上記透湿防水膜は、実用上の防水性能の点から耐水圧が１０ｋＰａ以上であることが好ましい。
【００３６】
また、上記透湿防水層は、透湿度としてＡ−１法で２，０００ｇ／ｍ２・２４ｈｒｓ以上、もしくは、Ｂ−１法で２，０００ｇ／ｍ２・２４ｈｒｓ以上を有することが望ましい。
【００３７】
布帛への積層は、透湿性を有する接着剤による全面接着や、あるいは透湿性の有無に関らず、グラビア塗布等によるドット接着等により行うことができる。
【００３８】
手袋インサートの甲部および掌部の布帛面と布帛面とを貼り合せる接着剤としては、二液硬化型接着剤、ホットメルト型接着剤などが挙げられるが、その作業性を考慮に入れるとホットメルト型接着剤を使用することが好ましく、材質としてはポリウレタン、アクリルなどが挙げられ、風合いの良さの点からはポリウレタンを使用することが好ましい。熱プレスを行う際、あまり温度をかけすぎると布帛および透湿防水膜に損傷を与えてしまい好ましくないため、接着剤として使用するホットメルト性を有するポリウレタンの融点は７０〜１５０℃であることが好ましく、さらに好ましくは８０〜１２０℃である。
【００３９】
また、手袋インサートの甲部および掌部の布帛面と布帛面とを手形状に塗工した接着剤にて貼り合わせる際、その接着巾が狭いと接着強度が弱く、手袋縫製時および手袋着用時にインサートが破損するため好ましくない。また、接着巾が広すぎると手袋完成品および手袋インサート着用時に接着部が指に当たり、着用感が不快なものとなるため好ましくない。これらのことから、手形状に塗工した接着剤の巾は１〜５ｍｍであることが好ましく、さらに好ましくは２〜４ｍｍとする。
【００４０】
手袋インサートにおいて甲部および掌部の貼り合せ箇所の耐水圧が低いものであれば、手袋として着用したとき、雨天時等手袋が水に濡れた際手袋内部にまで水が浸入してくるため好ましくない。このことから、甲部および掌部の接着部分の耐水圧が１０ｋＰａ以上であることが好ましく、さらに防水性を高めるためには耐水圧が３０ｋＰａ以上であることがより好ましい。
【００４１】
手袋インサートの甲部および掌部の布帛は、伸度の高いタテ編、丸編であることが、手入れ感、フィット性の点より好ましく、タテあるいはヨコのいずれかが１００％以上の伸度を有することが好ましい。しかしながら、伸度が高ければ、編物に限定されるものではない。
【００４２】
布帛の素材は、特に限定されないが、例えばナイロン、ポリエステルの加工糸使いの伸度の高い編物が好適に使用できる。
【実施例】
【００４３】
以下、本発明を実施例で詳細に説明するが本発明はこれらに限定されるものではない。
【００４４】
なお、以下において耐水圧及び透湿度の測定方法としては次のものを用いた；
（１）耐水圧：ＪＩＳ規格Ｌ１０９２
（２）透湿度：ＪＩＳ規格Ｌ１０９９のＡ−１、Ｂ−１法
【００４５】
〈植物由来ポリウレタン樹脂２５％溶液１〉
ヒマシ油ジオール１（伊藤製油（株）製、ＰＨ−５００２、平均水酸基数：２．０３個、水酸基価：４３ｍｇＫＯＨ／ｇ）２５ｇとヒマシ油ジオール２（伊藤製油（株）製、Ｈ−５６、平均水酸基数：２．０３個、水酸基価：８３ｍｇＫＯＨ／ｇ）２５ｇ、ポリブチレンアジペート（日本ポリウレタン（株）製、ニッポランＮ−４０６０）５０ｇ、及びＤＭＦ２５０ｇを１リットルのセパラブルコルベンに入れて溶解し、４５℃に調温しながらＭＤＩ５６．１ｇを添加し、おおよそ１時間、４５℃で反応させ、プレポリマーとした。この後温度を６０℃に昇温し、エチレングリコール１０．７ｇを添加し、６０℃で鎖長延長反応をさせ、粘度上昇に合せてＤＭＦ２５０ｇを分割添加しながら重合を行った。約８時間で重合が終わり、植物由来率３０．０％（固形分中比率）のポリウレタン樹脂２５％溶液が得られた。
【００４６】
〈植物由来ポリウレタン樹脂２５％溶液２〉
ヒマシ油ジオール１（伊藤製油（株）製、ＰＨ−５００２、平均水酸基数：２．０３個、水酸基価：４３ｍｇＫＯＨ／ｇ）４０ｇとヒマシ油ジオール２（伊藤製油（株）製、Ｈ−５６、平均水酸基数：２．０３個、水酸基価：８３ｍｇＫＯＨ／ｇ）４０ｇ、ポリブチレンアジペート（日本ポリウレタン（株）製、ニッポランＮ−４０６０）２０ｇ及びＤＭＦ２５０ｇを１リットルのセパラブルコルベンに入れて溶解し、４５℃に調温しながらＭＤＩ５７．６ｇを添加し、おおよそ１時間、４５℃で反応させ、プレポリマーとした。この後温度を６０℃に昇温し、エチレングリコール１０．９ｇを添加し、６０℃で鎖長延長反応をさせ、粘度上昇に合せてＤＭＦ２５６ｇを分割添加しながら重合を行った。約８時間で重合が終わり、植物由来率４７．５％（固形分中比率）のポリウレタン樹脂２５％溶液が得られた。
【００４７】
〈植物由来ポリウレタン樹脂２５％溶液３〉
ヒマシ油ジオール１（伊藤製油（株）製、ＰＨ−５００２、平均水酸基数：２．０３個、水酸基価：４３ｍｇＫＯＨ／ｇ）５０ｇとヒマシ油ジオール２（伊藤製油（株）製、Ｈ−５６、平均水酸基数：２．０３個、水酸基価：８３ｍｇＫＯＨ／ｇ）５０ｇ、及びＤＭＦ２５０ｇを１リットルのセパラブルコルベンに入れて溶解し、４５℃に調温しながらＭＤＩ５８．６ｇを添加し、おおよそ１時間、４５℃で反応させ、プレポリマーとした。この後温度を６０℃に昇温し、エチレングリコール１０．９ｇを添加し、６０℃で鎖長延長反応をさせ、粘度上昇に合せてＤＭＦ２５９ｇを分割添加しながら重合を行った。約８時間で重合が終わり、植物由来率５８．９％（固形分中比率）のポリウレタン樹脂２５％溶液が得られた。
【００４８】
〈植物由来ポリウレタン樹脂２５％溶液４〉
ヒマシ油ジオール１（伊藤製油（株）製、ＰＨ−５００２、平均水酸基数：２．０３個、水酸基価：４３ｍｇＫＯＨ／ｇ）８０ｇとヒマシ油ジオール２（伊藤製油（株）製、Ｈ−５６、平均水酸基数：２．０３個、水酸基価：８３ｍｇＫＯＨ／ｇ）２０ｇ、及びＤＭＦ２２０ｇを１リットルのセパラブルコルベンに入れて溶解し、４５℃に調温しながらＭＤＩ４８．７ｇを添加し、おおよそ１時間、４５℃で反応させ、プレポリマーとした。この後温度を６０℃に昇温し、エチレングリコール９．２ｇを添加し、６０℃で鎖長延長反応をさせ、粘度上昇に合せてＤＭＦ２５４ｇを分割添加しながら重合を行った。約８時間で重合が終わり、植物由来率６３．３％（固形分中比率）のポリウレタン樹脂２５％溶液が得られた。
【００４９】
〈植物由来透湿性ポリウレタン樹脂３０％溶液１〉
攪拌機および温度計を備えた１Ｌ四つ口フラスコに乾燥窒素雰囲気下にて、ヒマシ油ジオール２（伊藤製油（株）製、Ｈ−５６、平均水酸基数：２．０３個、水酸基価：８３ｍｇＫＯＨ／ｇ）１２ｇとヒマシ油ジオール１（伊藤製油（株）製、ＰＨ−５００２、平均水酸基数：２．０３個、水酸基価：４３ｍｇＫＯＨ／ｇ）８ｇと、ポリオキシエチレンンジオール（第一工業（株）製、Ｄ−３００Ｗ）８０ｇとＤＭＦ１５０ｇを仕込み、攪拌し、均一に溶解させた。５０℃の温度調節下、ＭＤＩ７．２ｇを投入し、１時間反応させた後、さらにＭＤＩ５５．８ｇを添加し、プレポリマー最終反応を５０℃で０．５時間行った。続いてエチレングリコール１３．４ｇをＤＭＦ５０ｇと混合し、添加後、６０℃に昇温し、鎖長延長反応を行った。途中粘度上昇を見ながらＤＭＦ２１２ｇを分割添加しつつ８時間反応させて、固形分中植物由来成分含有比率１１．３％、オキシエチレン基含有比率は３６．３％のポリウレタン樹脂３０％溶液が得られた。
【００５０】
〈植物由来透湿性ポリウレタン樹脂３０％溶液２〉
攪拌機および温度計を備えた１Ｌ四つ口フラスコにヒマシ油ジオール２（伊藤製油（株）製、Ｈ−５６、平均水酸基数：２．０３個、水酸基価：８３ｍｇＫＯＨ／ｇ）３０ｇと、ヒマシ油ジオール１（伊藤製油（株）製、ＰＨ−５００２、平均水酸基数：２．０３個、水酸基価：４３ｍｇＫＯＨ／ｇ）２０ｇと、ポリオキシエチレンンジオール（第一工業（株）製、Ｄ−３００Ｗ）５０ｇと、ＤＭＦ１５０ｇを仕込み、均一に溶解させた。５０℃の温度調節下、ＭＤＩ１０．２ｇを投入し、１時間反応させた後、ＭＤＩ５２．８ｇを添加し、プレポリマー最終反応を５０℃で０．５時間行った。続いてエチレングリコール１２．８ｇをＤＭＦ５０ｇと混合し添加後、６０℃に昇温し鎖長延長反応を行った。途中粘度上昇を見ながらＤＭＦ２１０ｇを分割添加しながら８時間反応させて、固形分中植物由来成分含有比率２８．４％、オキシエチレン基含有比率は２２．８％のポリウレタン樹脂３０％溶液が得られる。
【００５１】
〈植物由来透湿性ポリウレタン樹脂３０％溶液３〉
攪拌機および温度計を備えた１Ｌ四つ口フラスコにヒマシ油ジオール２（伊藤製油（株）製、Ｈ−５６、平均水酸基数：２．０３個、水酸基価：８３ｍｇＫＯＨ／ｇ）３６ｇと、ヒマシ油ジオール１（伊藤製油（株）製、ＰＨ−５００２、平均水酸基数：２．０３個、水酸基価：４３ｍｇＫＯＨ／ｇ）２４ｇと、ポリオキシエチレンンジオール（第一工業（株）製、Ｄ−３００Ｗ）４０ｇと、ＤＭＦ１５０ｇを仕込み、均一に溶解させる。５０℃の温度調節下、ＭＤＩ２０．５ｇを投入し、１時間反応させた後、ＭＤＩ４２．５ｇを添加し、プレポリマー最終反応を５０℃で０．５時間行った。続いてエチレングリコール１０．０ｇをＤＭＦ５０ｇと混合し、添加後、６０℃に昇温し鎖長延長反応を行った。途中粘度上昇を見ながらＤＭＦ２０４ｇを分割添加しながら８時間反応させて、固形分中植物由来成分含有比率３４．７％、オキシエチレン基含有比率は２０．８％のポリウレタン樹脂３０％溶液が得られた。
【００５２】
〈植物由来透湿性ポリウレタン樹脂３０％溶液４〉
攪拌機および温度計を備えた１Ｌ四つ口フラスコにヒマシ油ジオール２（伊藤製油（株）製、Ｈ−５６、平均水酸基数：２．０３個、水酸基価：８３ｍｇＫＯＨ／ｇ）４２ｇと、ヒマシ油ジオール１（伊藤製油（株）製、ＰＨ−５００２、平均水酸基数：２．０３個、水酸基価：４３ｍｇＫＯＨ／ｇ）２８ｇと、ポリオキシエチレンンジオール（第一工業（株）製、Ｄ−３００Ｗ）３０ｇと、ＤＭＦ１５０ｇを仕込み、均一に溶解させた。５０℃の温度調節下、ＭＤＩ１１．３ｇを投入し、１時間反応させた後、ＭＤＩ５１．７ｇを添加し、プレポリマー最終反応を５０℃で０．５時間行った。続いてエチレングリコール１０．１ｇと１，３−ブチレングリコール３．５ｇをＤＭＦ５０ｇと混合し、添加後、６０℃に昇温し、鎖長延長反応を行う。途中粘度上昇を見ながらＤＭＦ２０４ｇを分割添加しながら８時間反応させて、固形分中植物由来成分含有比率３９．６％、オキシエチレン基含有比率は１３．６％のポリウレタン樹脂３０％溶液が得られた。
【００５３】
〈植物由来透湿性ポリウレタン樹脂３０％溶液５〉
攪拌機および温度計を備えた１Ｌ四つ口フラスコにヒマシ油ジオール２（伊藤製油（株）製、Ｈ−５６、平均水酸基数：２．０３個、水酸基価：８３ｍｇＫＯＨ／ｇ）４８ｇと、ヒマシ油ジオール１（伊藤製油（株）製、ＰＨ−５００２、平均水酸基数：２．０３個、水酸基価：４３ｍｇＫＯＨ／ｇ）３２ｇと、ポリオキシエチレンンジオール（第一工業（株）製、Ｄ−３００Ｗ）２０ｇと、ＤＭＦ１５０ｇを仕込み、均一に溶解させた。５０℃の温度調節下、ＭＤＩ１１．９ｇを投入し、１時間反応させた後、ＭＤＩ５１．１ｇを添加し、プレポリマー最終反応を５０℃で０．５時間にて行った。続いてエチレングリコール９．９ｇと１，３−ブチレングリコール３．５ｇをＤＭＦ５０ｇと混合し、添加後、６０℃に昇温し鎖長延長反応を行った。途中粘度上昇を見ながらＤＭＦ２０４ｇを分割添加しながら８時間反応させて、固形分中植物由来成分含有比率４６．３％、オキシエチレン基含有比率は９．３％のポリウレタン樹脂３０％溶液が得られた。
【００５４】
〈石油由来ポリウレタン樹脂２５％溶液１〉
ポリブチレンアジペート（日本ポリウレタン（株）製、ニッポランＮ−４０６０）１００ｇとＤＭＦ２５０ｇを１リットルのセパラブルコルベンに入れて溶解し、４５℃に調温しながらＭＤＩ５３．６ｇを添加し、おおよそ１時間、４５℃で反応させプレポリマーとした。この後温度を６０℃に昇温し、エチレングリコール１０．２ｇを添加し、６０℃で鎖長延長反応をさせ、粘度上昇に合せてＤＭＦ２４１ｇを分割添加しながら重合を行った。約８時間で重合が終わり、石油由来ポリウレタン樹脂２５％溶液が得られた。
【００５５】
〈石油由来透湿性ポリウレタン樹脂３０％溶液２〉
攪拌機および温度計を備えた１Ｌ四つ口フラスコにポリエチレンアジペート（日本ポリウレタン（株）製、ニッポランＮ−４０１０）６０ｇと、ポリオキシエチレンンジオール（第一工業（株）製、Ｄ−３００Ｗ）４０ｇと、ＤＭＦ１５０ｇを仕込み、均一に溶解させた。５０℃の温度調節下、ＭＤＩ２０．５ｇを投入し、１時間反応させた後、ＭＤＩ４２．５ｇを添加し、プレポリマー最終反応を５０℃にて０．５時間行った。続いてエチレングリコール１０．０ｇをＤＭＦ５０ｇと混合し添加後、６０℃に昇温し、鎖長延長反応を行った。途中粘度上昇を見ながらＤＭＦ２０４ｇを分割添加しながら８時間反応させて、固形分中植物由来成分含有比率０．０％、オキシエチレン基含有比率が２０．８％のポリウレタン樹脂３０％溶液が得られた。
【００５６】
［実施例１］
上記〈植物由来ポリウレタン樹脂２５％溶液１〉１００重量部に、シリカ微粉末（富士シリシア化学工業（株）製、サイリシア３５０）３．５重量部を添加し、ＤＭＦ２５重量部で充分に浸漬し、ホモミキサーで約１５分間分散攪拌後、フッ素系撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌した、植物由来率２４．５％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液に浸漬し、凝固多孔膜化した後、Ｎ，Ｎ−ジメチルホルムアミドをほとんど残留しないように湯洗し、約１２０℃で乾燥して、透湿性と耐水性を併せもつ多孔質膜が離型布上に得られた。
【００５７】
この離型布上の多孔質膜に、湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が６０ｋＰａ（ナイロン７８デシテックスタフタを当てて測定）で透湿度は７，８３０ｇ／ｍ２・２４Ｈ（ＪＩＳ１０９９  Ａ−１）の透湿防水膜を積層した布帛が得られた。この布帛の透湿防水膜の植物由来比率は２４．５％となる。
【００５８】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有し、透湿防水膜の植物由来比率が２４．５％である手袋インサートとなった。
【００５９】
［実施例２］
上記〈植物由来ポリウレタン樹脂２５％溶液２〉１００重量部にシリカ微粉末（富士シリシア化学工業（株）製、サイリシア３５０）３．５重量部を添加、ＤＭＦ２５重量部で充分に浸漬、ホモミキサーで約１５分間分散攪拌後、フッ素系撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌した、植物由来率３８．８％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液に浸漬し、凝固多孔膜化した後、Ｎ，Ｎ−ジメチルホルムアミドをほとんど残留しないように湯洗し、約１２０℃で乾燥して、透湿性と耐水性を併せもつ多孔質膜が離型布上に得られた。
【００６０】
この離型布上の多孔質膜に、湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が６５ｋＰａ（ナイロン７８デシテックスタフタを当てて測定）で透湿度は６，３７０ｇ／ｍ２・２４Ｈ（ＪＩＳ１０９９  Ａ−１）の透湿防水膜を積層した布帛が得られた。この布帛の透湿防水膜の植物由来比率は３８．８％となる。
【００６１】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートインサートが得られた。甲部と掌部とを張り合わせた接着部分が２０ｋＰａの耐水圧を有する透湿防水膜の植物由来比率が３８．８％の手袋インサートとなった。
【００６２】
［実施例３］
上記〈植物由来ポリウレタン樹脂２５％溶液３〉１００重量部にシリカ微粉末（富士シリシア化学工業（株）製、サイリシア３５０）３．５重量部を添加し、ＤＭＦ２５重量部で充分に浸漬し、ホモミキサーで約１５分間分散攪拌後、フッ素系撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌した、植物由来率４８．１％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液に浸清し、凝固多孔膜化した後、Ｎ，Ｎ−ジメチルホルムアミドをほとんど残留しないように湯洗し、約１２０℃で乾燥して、透湿性と耐水性を併せもつ多孔質膜が離型布上に得られた。
【００６３】
この離型布上の多孔質膜に、湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が５８ｋＰａ（ナイロン７８デシテックスタフタを当てて測定）で透湿度は４，３３０ｇ／ｍ２・２４Ｈ（ＪＩＳ１０９９  Ａ−１）の透湿防水膜を積層した布帛が得られた。この布帛の透湿防水膜の植物由来比率は４８．１％となる。
【００６４】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有する透湿防水膜の植物由来比率が４８．１％の手袋インサートとなった。
【００６５】
［実施例４］
上記〈植物由来ポリウレタン樹脂２５％溶液４〉１００重量部にシリカ微粉末（富士シリシア化学工業（株）製、サイリシア３５０）３．５重量部を添加し、ＤＭＦ２５重量部で充分に浸漬し、ホモミキサーで約１５分間分散攪拌後、フッ素系撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌した、植物由来率５１．７％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液に浸清し、凝固多孔膜化した後、Ｎ，Ｎ−ジメチルホルムアミドをほとんど残留しないように湯洗し、約１２０℃で乾燥して、透湿性と耐水性を併せもつ多孔質膜が離型布上に得られた。
【００６６】
この離型布上の多孔質膜に、湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が３２ｋＰａ（ナイロン７８デシテックスタフタを当てて測定）で透湿度は２，８３０ｇ／ｍ２・２４Ｈ（ＪＩＳ１０９９  Ａ−１）の透湿防水膜を積層した布帛が得られた。この布帛の透湿防水膜の植物由来比率は４８．１％となる。
【００６７】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有する透湿防水膜の植物由来比率が５１．７％の手袋インサートとなった。
【００６８】
［実施例５］
上記〈植物由来透湿性ポリウレタン樹脂３０％溶液１〉１００重量部にＭＥＫ５０重量部で希釈し調整した塗工液を、離型紙にコンマドクター方式にて７５ｇ／ｍ２で塗布し、約１２０℃で乾燥し、離型紙上に厚みが約１５μｍの無孔質の透湿性のポリウレタン防水膜が得られた。この膜に湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が７４ｋＰａ（ナイロン７８デシテックスタフタを当てて測定）で透湿度は１２，６００ｇ／ｍ２・２４Ｈ（ＪＩＳ１０９９  Ｂ−１）の透湿防水膜を積層した布帛が得られた。この布帛の透湿防水膜の植物由来比率は１１．３％となる。
【００６９】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有し、透湿防水膜の植物由来比率が１１．３％の手袋インサートとなった。
【００７０】
［実施例６］
上記〈植物由来透湿性ポリウレタン樹脂３０％溶液２〉１００重量部にＭＥＫ５０重量部で希釈し調整した塗工液を、離型紙にコンマドクター方式にて７５ｇ／ｍ２で塗布し、約１２０℃で乾燥し、離型紙上に厚みが約１５μｍの無孔質の透湿性のポリウレタン防水膜が得られた。この膜に湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が１０４ｋＰａ（ナイロン７８デシテックスタフタを当てて測定）で透湿度は９，４００ｇ／ｍ２・２４Ｈ（ＪＩＳ１０９９  Ｂ−１）の透湿防水膜を積層した布帛が得られた。この布帛の透湿防水膜の植物由来比率は２８．４％となる。
【００７１】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有し、透湿防水膜の植物由来比率が２８．４％の手袋インサートとなった。
【００７２】
［実施例７］
上記〈植物由来透湿性ポリウレタン樹脂３０％溶液３〉１００重量部にＭＥＫ５０重量部で希釈し調整した塗工液を、離型紙にコンマドクター方式にて７５ｇ／ｍ２で塗布し、約１２０℃で乾燥し、離型紙上に厚みが約１５μｍの無孔質の透湿性のポリウレタン防水膜が得られた。この膜に湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が１１０ｋＰａ（ナイロン７８デシテックスタフタを当てて測定）で透湿度は５，７００ｇ／ｍ２・２４Ｈ（ＪＩＳ１０９９  Ｂ−１）の透湿防水膜を積層した布帛が得られた。この布帛の透湿防水膜の植物由来比率は３４．７％となる。
【００７３】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、掌部とを貼り合せ、４８時間熟成後、ほぼ指の形に沿う形状の手袋インサートが得られた。この甲部と掌部とを張り合わせた接着部分が２０ｋＰａの耐水圧を有し、透湿防水膜の植物由来比率が３４．７％の手袋インサートとなった。
【００７４】
［実施例８］
上記〈植物由来透湿性ポリウレタン樹脂３０％溶液４〉１００重量部にＭＥＫ５０重量部で希釈し調整した塗工液を、離型紙にコンマドクター方式にて７５ｇ／ｍ２で塗布し、約１２０℃で乾燥し、離型紙上に厚みが約１５μｍの無孔質の透湿性のポリウレタン防水膜ができる。この膜に湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が１３４ｋＰａ（ナイロン７８デシテックスタフタを当てて測定）で透湿度は３，１００ｇ／ｍ２・２４Ｈ（ＪＩＳ１０９９  Ｂ−１）の透湿防水膜を積層した布帛が得られた。この布帛の透湿防水膜の植物由来比率は３９．６％となる。
【００７５】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有し、透湿防水膜の植物由来比率が３９．６％の手袋インサートとなった。
【００７６】
［実施例９］
上記〈植物由来透湿性ポリウレタン樹脂３０％溶液５〉１００重量部にＭＥＫ：５０重量部で希釈し調整した塗工液を、離型紙にコンマドクター方式にて７５ｇ／ｍ２で塗布し、約１２０℃で乾燥し、離型紙上に厚みが約１５μｍの無孔質の透湿性のポリウレタン防水膜が得られた。この膜に湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が１５２ｋＰａ（ナイロン７８デシテックスタフタを当てて測定）で透湿度は２，４００ｇ／ｍ２・２４Ｈ（ＪＩＳ１０９９  Ｂ−１）の透湿防水膜を積層した布帛が得られた。この布帛の透湿防水膜の植物由来比率は４６．３％となる。
【００７７】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、掌部とを貼り合せ、４８時間熟成後、ほぼ指の形に沿う形状の手袋インサートが得られた。甲部と掌部とを張り合わせた接着部分が２０ｋＰａの耐水圧を有し、透湿防水膜の植物由来比率が４６．３％の手袋インサートとなった。
【００７８】
［比較例１］
上記〈石油由来ポリウレタン樹脂２５％溶液１〉１００重量部にシリカ微粉末（富士シリシア化学工業（株）製、サイリシア３５０）３．５重量部を添加、ＤＭＦ２５重量部で充分に浸漬、ホモミキサーで約１５分間分散攪拌後、フッ素系撥水剤（大日精化工業（株）製、ダイアロマーＦＦ−１２１Ｄ）１重量部と顔料（大日本インキ化学工業（株）製、ＤＩＬＡＣ  ＷＨＩＴＥ  Ｌ  ７５５１）２重量部、架橋剤（日本ポリウレタン（株）製、コロネートＨＬ）１重量部を添加攪拌した、植物由来率０．０％（固形分中比率）のポリウレタン樹脂配合溶液を、タテヨコともに８４デシテックスの糸よりなるポリエステル平織物を精錬、セット後、フッ素系撥水剤（ダイキン工業株式会社製、ユニダインＴＧ−４１０）５重量％と水９５重量％よりなる撥水液に絞り率約５０％でパディング処理し、約１２０℃で乾燥後、片面を１９０℃で２回カレンダー処理した離型布のカレンダー面にナイフオーバーロール方式にて１６０ｇ／ｍ２で塗布した。これをＮ，Ｎ−ジメチルホルムアミドの１５重量％水溶液に浸漬し、凝固多孔膜化した後、Ｎ，Ｎ−ジメチルホルムアミドをほとんど残留しないように湯洗し、約１２０℃で乾燥して、透湿性と耐水性を併せもつ多孔質膜が離型布上に得られた。
【００７９】
この離型布上の多孔質膜に、湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が６２ｋＰａ（ナイロン７８デシテックスタフタを当てて測定）で透湿度は８，１２０ｇ／ｍ２・２４Ｈ（ＪＩＳ１０９９  Ａ−１）の透湿防水膜を積層した布帛が得られた。この布帛の透湿防水膜の植物由来比率は０．０％となる。
【００８０】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有し、透湿防水膜の植物由来比率が０．０％の手袋インサートとなった。
【００８１】
［比較例２］
上記〈石油由来透湿性ポリウレタン樹脂３０％溶液２〉１００重量部にＭＥＫ：５０重量部で希釈し調整した塗工液を、離型紙にコンマドクター方式にて７５ｇ／ｍ２で塗布し、約１２０℃で乾燥し、離型紙上に厚みが約１５μｍの無孔質の透湿性のポリウレタン防水膜が得られた。この膜に湿気硬化型ポリウレタン接着剤（大日本インキ化学工業（株）製、ＮＨ１２４）を１００℃で熔融しながら、２４メッシュのドットで点状にグラビアコーティングし、これに８４デシテックスのポリエステル加工糸よりなる丸編天竺を積層し、４８時間熟成後、離型布を剥離し、耐水圧が１２８ｋＰａ（ナイロン７８デシテックスタフタを当てて測定）で透湿度は５，１００ｇ／ｍ２・２４Ｈ（ＪＩＳ１０９９  Ｂ−１）の透湿防水膜を積層した布帛が得られた。この布帛の透湿防水膜の植物由来比率は０．０％となる。
【００８２】
この透湿防水膜を積層した布帛の甲部の布帛面に反応性ホットメルト用ハンドガン（ドイツ・Ｒｅｋａ社製、ＴＲ７０．３）で湿気硬化型ポリウレタン接着剤（大日本インキ化学工業（株）製、ＮＨ１２４）を手の形に沿うように、約２．５ｍｍの幅に塗布し、この甲部と掌部とを貼り合せ、４８時間熟成後、ほぼ指の形に沿う形状の手袋インサートが得られた。甲部と掌部とを張り合わせた接着部分が２０ｋＰａの耐水圧を有し、透湿防水膜の植物由来比率が０．０％の手袋インサートとなった。
【００８３】
【表１】
2009161898.tif 000004
【００８４】
【表２】
2009161898.tif 000005
【産業上の利用可能性】
【００８５】
本発明の手袋インサートは、一般スポーツ用および特にスキー、登山、ライディング、ハンティング用途に好適に用いられる。